【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
１８０，０００を超える重量平均分子量を有する約９０〜２０重量％の脆性ポリマーであって
（ｉ）１種以上のＣ８−１２ビニル芳香族モノマー８０〜４５重量％；
（ｉｉ）１種以上のＣ３−６エチレン性不飽和カルボン酸のＣ１−６アルキルのエステル類２０〜５５重量％；および
（ｉｉｉ）１種以上のＣ３−６エチレン性不飽和カルボン酸または無水物０〜５重量％を含む脆性ポリマーと；
約０〜約６０重量％の先細状、線状または放射状のジ−もしくはトリ−ブロックゴム状ポリマーであって、
（ｉ）１つ以上のＣ８−１２ビニル芳香族モノマー類３０〜４５重量％；および
（ｉｉ）１つ以上のＣ４−６共役ジオレフィン７０〜５５重量％
を含むゴム状ポリマーと；
約０〜約８０重量％の先細状、線状または放射状のジ−もしくはトリ−ブロック延性ポリマーであって、
（ｉ）１つ以上のＣ８−１２ビニル芳香族モノマー類６５〜８０重量％；および
（ｉｉ）１つ以上のＣ４−６の共役ジオレフィン類３５〜２０重量％
を含む延性ポリマーと；
ポリマーアロイの全重量に基づいて０．４重量％を超える可塑剤と
を含むポリマーアロイ。
【請求項２】
２２０，０００を超える重量平均分子量を有する前記脆性ポリマー約８０〜２０重量％と；
前記先細状、線状または放射状のジ−もしくはトリ−ブロックゴム状ポリマー約０〜約３重量％と；
前記先細状、線状または放射状のジ−もしくはトリ−ブロック延性ポリマー約２０〜約８０重量％と；
前記可塑剤約０．５〜約３．０重量％とを含む請求項１に記載のポリマーアロイ。
【請求項３】
約２７０，０００から約３００，０００の間の重量平均分子量を有する前記脆性ポリマー約７０〜約４０重量％と；
前記先細状、線状または放射状のジ−もしくはトリ−ブロックゴム状ポリマー約０〜約３重量％と；
前記先細状、線状または放射状のジ−もしくはトリ−ブロック延性ポリマー約３０〜約６０重量％と；
前記可塑剤約１．０〜約２．０重量％とを含む請求項２に記載のポリマーアロイ。
【請求項４】
約２８０，０００の重量平均分子量を有する前記脆性ポリマー約５０〜５５重量％と；
前記先細状、線状または放射状のジ−もしくはトリ−ブロックゴム状ポリマー約０重量％と；
前記先細状、線状または放射状のジ−もしくはトリ−ブロック延性ポリマー約５０〜４５重量％と；
前記可塑剤約１．５重量％とを含む請求項３に記載のポリマーアロイ。
【請求項５】
１８０，０００を超える重量平均分子量を有する前記脆性ポリマー約８０〜２０重量％と；
前記先細状、線状または放射状のジ−もしくはトリ−ブロックゴム状ポリマー約５〜約６０重量％と；
前記先細状、線状または放射状のジ−もしくはトリ−ブロック延性ポリマー約０〜約６０重量％と；
前記可塑剤０．４重量％超とを含む請求項１に記載のポリマーアロイ。
【請求項６】
約１９０，０００と３００，０００の間の範囲の重量平均分子量を有する前記脆性ポリマー約７０〜５０重量％と；
前記先細状、線状または放射状のジ−もしくはトリ−ブロックゴム状ポリマー約５〜約２０重量％と；
前記先細状、線状または放射状のジ−もしくはトリ−ブロック延性ポリマー約２０〜約４０重量％と；
前記可塑剤約０．５〜約３．０重量％とを含む請求項５に記載のポリマーアロイ。
【請求項７】
１９５，０００と２７０，０００の間の範囲の重量平均分子量を有する前記脆性ポリマー約６５〜約５５重量％と；
前記先細状、線状または放射状のジ−もしくはトリ−ブロックゴム状ポリマー約８〜約１２重量％と；
前記先細状、線状または放射状のジ−もしくはトリ−ブロック延性ポリマー約２５〜約３５重量％と；
前記可塑剤約０．７〜約１．５重量％とを含む請求項６に記載のポリマーアロイ。
【請求項８】
前記脆性ポリマーの前記重量平均分子量が約４００，０００である請求項１に記載のポリマーアロイ。
【請求項９】
前記脆性ポリマー中で、前記Ｃ８−１２ビニル芳香族モノマーが、スチレン、α−メチルスチレン、ｐ−メチルスチレン、ｔ−ブチルスチレンからなるグループから選択される請求項１に記載のポリマーアロイ。
【請求項１０】
前記Ｃ３−６エチレン性不飽和カルボン酸のＣ１−６アルキルのエステルがアクリル酸エステル、メタクリル酸メチル、アクリル酸メチル、アクリル酸エチル、メタクリル酸エチル、アクリル酸ブチル、メタクリル酸ブチルからなる群から選択される請求項１に記載のポリマーアロイ。
【請求項１１】
前記延性ポリマー中で前記１つ以上のＣ８−１２ビニル芳香族モノマーが、スチレン、α−メチルスチレン、ｐ−メチルスチレン、ｔ−ブチルスチレンからなる群から選択され、前記１つ以上のＣ４−６共役ジオレフィンがブタジエンとイソプレンからなる群から選択される請求項１に記載のポリマーアロイ。
【請求項１２】
前記脆性ポリマーがスチレンとメタクリル酸メチルの共重合体である請求項１に記載のポリマーアロイ。
【請求項１３】
前記延性ポリマーがポリマーアロイの全重量に基づいて約３０〜約６０重量パーセントの量で存在するスチレンブタジエンブロック共重合体である請求項１２に記載のポリマーアロイ。
【請求項１４】
前記脆性ポリマーの前記スチレンおよびメタクリル酸メチル共重合体が約５０〜約５５重量パーセントの量で存在し、前記延性ポリマーの前記スチレンブタジエンブロック共重合体が約４５〜約５０重量パーセントの量で前記ポリマーアロイ中に存在し、かつ前記ゴム状ポリマーが０重量パーセントの量で存在し、かつ前記可塑剤が約１．５重量パーセントの量で存在する請求項１３記載のポリマーアロイ。
【請求項１５】
前記延性ポリマーの前記スチレンブタジエンブロック共重合体中の前記ブタジエンが約２０〜約３５重量パーセントの量で存在し、かつ前記スチレンおよびメタクリル酸メチル（ｍｅｔｈｙａｃｒｙｌａｔｅ）共重合体中の前記メチルアクリル酸メチルの量が約２０〜約３５重量パーセントの量で存在する請求項１３に記載のポリマーアロイ。
【請求項１６】
前記可塑剤が、鉱物油、植物油、動物油、合成石油、シリコーン油、フッ素化油からなるグループから選択される請求項１に記載のポリマーアロイ。
【請求項１７】
前記可塑剤が鉱物油である請求項１６に記載のポリマーアロイ。
【請求項１８】
前記可塑剤がポリマーアロイの全重量に基づいて約１．０〜約２．０重量％の量である請求項１に記載のポリマーアロイ。
【請求項１９】
前記可塑剤が前記ポリマーアロイを形成する前に前記脆性ポリマーの中で混合され、そこに存在する請求項１に記載のポリマーアロイ。
【請求項２０】
ポリマーアロイの異なる相の屈折率が＋または−０．００５以内にあり、ヘイズが５％未満である請求項２に記載のポリマーアロイ。
【請求項２１】
ポリマーアロイの異なる相の屈折率が＋または−０．００２以内にあり、ヘイズが３％未満である請求項２に記載のポリマーアロイ。
【請求項２２】
ポリマーアロイの異なる相の屈折率が＋または−０．００２以内にあり、ヘイズが１．５％未満である請求項２に記載のポリマーアロイ。
【請求項２３】
ポリマーアロイの異なる相の屈折率が＋または−０．００５以内にあり、ヘイズが１０％未満である請求項５に記載のポリマーアロイ。
【請求項２４】
ポリマーアロイの異なる相の屈折率が、＋または−０．００２以内にあり、ヘイズが１％と４％の間である請求項５に記載のポリマーアロイ。
【請求項２５】
ＡＳＴＭ  Ｄ−２５６によって測定するノッチ式アイゾット衝撃強度が約１．０と６．０フィート−ポンド／インチの間の範囲にある請求項１に記載のポリマーアロイ。
【請求項２６】
ＡＳＴＭ  Ｄ−２５６によって測定するノッチ式アイゾット衝撃強度が約２．０と４．５フィート−ポンド／インチの間の範囲にある請求項２５に記載のポリマーアロイ。
【請求項２７】
請求項１のポリマーアロイから製造される物品。
【請求項２８】
請求項１に記載のポリマーアロイを調製する方法であって、
前記可塑剤を前記脆性ポリマーとブレンドするステップと、
前記脆性ポリマーを、前記ゴム状ポリマー、前記延性ポリマーおよび前記延性ポリマーを有する前記ゴム状ポリマーからなる群から選択される一群のポリマーに添加することによって前記ポリマーアロイを形成するステップとを含み、
前記可塑剤が前記脆性ポリマー中に存在するプロセス。